(57)【要約】【課題】自動車の廃車に伴うリサイクルにおいて電線導体の導電部材と補強材としての張力保持部材との分離回収を容易とした自動車用複合電線を提供すること。【解決手段】複数本の電線導体１２内に張力保持部材１４を束ね撚り電線としたもので、電線導体１２が非磁性の非鉄金属材料からなり、張力保持部材１４が磁性材料からなる。例えば、電線導体が、電気抵抗の低い銅、銅合金、アルミ、アルミ合金などで、張力保持部材が鉄、ニッケル、フェライト系ステンレス、オーステナイト系ステンレス硬質材、あるいはそれらを基材とする合金、またはそれらを含む銅被覆鋼線やニッケル被覆銅線などの複合線などが適用される。この場合、張力保持部材は、１０ｋＨｚでの比透磁率（μｒ）が５以上１００以下であることが望ましい。【選択図】  図１
2006147507.tif 000002
【特許請求の範囲】
【請求項１】
複数本の電線導体内に張力保持部材を束ね撚り電線とした自動車用複合電線において、前記電線導体が非磁性の非鉄金属材料からなり、前記張力保持部材が磁性材料からなることを特徴とする自動車用複合電線。
【請求項２】
前記電線導体が、電気抵抗の低い銅、銅合金、アルミ、アルミ合金より選ばれた１種又は２種以上の材料からなり、前記張力保持部材が鉄、ニッケル、フェライト系ステンレス、オーステナイト系ステンレス硬質材、あるいはそれらを基材とする合金、またはそれらを含む銅被覆鋼線やニッケル被覆銅線などの複合線から選ばれた１種又は２種以上の材料からなることを特徴とする請求項１に記載の自動車用複合電線。
【請求項３】
前記張力保持部材は、１０ｋＨｚでの比透磁率（μｒ）が５以上１００以下であることを特徴とする請求項１又は２に記載の自動車用複合電線。
【発明の詳細な説明】
【技術分野】
【０００１】
本発明は、自動車用複合電線に関し、さらに詳しくは、複数本の電線導体内に張力保持部材を束ね撚り電線とした自動車用複合電線に関する。
【背景技術】
【０００２】
従来、この種の自動車用複合電線としては、電線の細径化、軽量化を目的として複数本の電線導体内に張力保持部材（テンションメンバ）を束ね、撚り電線としたものが一般に用いられている。そしてこのテンションメンバとしては、ＳＵＳ３０４に代表されるオーステナイト系ステンレス鋼線の軟質材を用いたものが、例えば特許文献１の特開２００４−２０７０７９号公報などに示されている。
【０００３】
このような複合撚り電線は、詳しくは図６に示すが、自動車のリサイクルにおいて、シュレッダーにより裁断された後、比重分離で金属と樹脂に分けられ、金属についてはさらに磁気分離で鉄鋼材料と非鉄金属に分離されるが、補強材がオーステナイト系ステンレス鋼の軟質材の場合、磁性を持たないため磁気分離により非鉄金属側に混入してしまう。
【０００４】
この場合、自動車用電線の導体あるいは端子に用いられる金属は、主として銅であるが、銅合金の成分としての亜鉛や若干のメッキ材料としての錫が含まれる。ここに、誤って非鉄金属側に混入したステンレス鋼には、鉄、ニッケル、クロムといった成分が含まれるのだが、電気用銅として転炉による精錬を行う際に行う酸化精錬により、鉄、クロムは容易に除去できるものの、ニッケルの除去は非常に困難である。
【０００５】
これに対し、スラグ精錬という方法を使えばニッケルの減量は可能であるが、電気用銅として許容されるレベルまで低減させるには、数回の精錬を繰り返し行う必要があり、非常にコスト高になる。
【０００６】
【特許文献１】特開２００４−２０７０７９号公報
【特許文献２】特開平１１−２６０１６７号公報
【発明の開示】
【発明が解決しようとする課題】
【０００７】
本発明が解決しようとする課題は、電線導体とともに撚り電線とされる補強部材に磁性材料を用いることで、自動車の廃車に伴うリサイクルでシュレッダー後の磁気分離で導電部材と補強部材との分離を可能とした自動車用複合電線を提供することにある。
【課題を解決するための手段】
【０００８】
上記課題を解決するために本発明の請求項１に係る自動車用複合電線は、複数本の電線導体内に張力保持部材を束ね撚り電線とした自動車用複合電線において、前記電線導体が非磁性の非鉄金属材料からなり、前記張力保持部材が磁性材料からなることを要旨とする。
【０００９】
この場合、請求項２に記載のように、前記電線導体が、電気抵抗の低い銅、銅合金、アルミ、アルミ合金より選ばれた１種又は２種以上の材料からなり、前記張力保持部材が鉄、ニッケル、フェライト系ステンレス、オーステナイト系ステンレス硬質材、あるいはそれらを基材とする合金、またはそれらを含む銅被覆鋼線やニッケル被覆銅線などの複合線から選ばれた１種又は２種以上の材料からなるものが、好適な例として挙げられる。
【００１０】
さらにこれらの場合、請求項３に記載のように、前記張力保持部材は、１０ｋＨｚでの比透磁率（μｒ）が５以上１００以下であることが望ましい。
【発明の効果】
【００１１】
請求項１に記載の自動車用複合電線によれば、非磁性の非鉄金属材料からなる電線導体の補強材としての張力保持部材が磁性材料からなるものであるから、自動車のリサイクルに際して電線導体の導電部材と補強材である張力保持部材との分離が容易確実に行われ、特に電線導体の導電部材の回収再生の利用効率が高められる。
【００１２】
この場合、電線導体並びに張力保持部材がそれぞれ請求項２に記載の材料から選択されることにより、リサイクルに際しての分離再利用がより確実に行われるものである。
【００１３】
そしてこれらの場合に、張力保持部材の比透磁率（μｒ）が請求項３に記載の５〜１００の範囲内であることにより、電線特性が維持されるとともにリサイクルに際しての電線導体の導電部材の分離再利用が達成される。張力保持部材の１０ｋＨｚでの比透磁率（μｒ）が５以下であるとリサイクルに際しての導電部材と補強部材との間の磁性分離が困難であり、一方、張力保持部材の１０ｋＨｚでの比透磁率（μｒ）が１００を超えると電磁波あるいは高周波ノイズによる鉄損発熱による温度上昇が起こるため望ましくない。
【発明を実施するための最良の形態】
【００１４】
以下に本発明の各種の実施形態について詳細に説明する。図１〜図４は本発明の各種実施の形態に係る自動車用複合電線の断面形態を示している。
【００１５】
初めに図１（ａ）〜（ｅ）は、電線導体と張力保持部材（テンションメンバ）とが合わせて７本で構成されている。図１（ａ）の複合電線１０ａは、６本の電線導体１２と１本の張力保持部材１４との撚り電線として構成され、図１（ｂ）の複合電線１０ｂは５本の電線導体１２と２本の張力保持部材１４とで構成され、図１（ｃ）の複合電線１０ｃは４本の電線導体１２と３本の張力保持部材１４とで、さらに図１（ｄ）の複合電線１０ｄは３本の電線導体１２と４本の張力保持部材１４とで構成されている。そして図１（ｅ）の複合電線１０ｅは、６本の電線導体１２と１本の張力保持部材１４との撚り電線として構成されるが、撚り電線とした後円形に圧縮されている。
【００１６】
これらの複合電線１０ａ〜１０ｅにおいて、電線導体１２の導電部材としては、銅、銅合金、アルミ、アルミ合金等が一般に用いられており、当該電線の補強部材としての張力保持部材１４には、鉄、ニッケル、フェライト系ステンレス、オーステナイト系ステンレス硬質材等の磁性材料が適用される。これらの材料からなる張力保持部材１４によれば、磁性材料としての１０ｋＨｚでの比透磁率（μｒ）が５〜１００の範囲にあり、電線の補強材として用いても電磁波あるいは高周波ノイズによる鉄損発熱による温度上昇が起こることがなく、自動車用電線としての品質特性が維持され、一方、自動車の廃車に伴うリサイクルに際しても電線導体１２の導電部材と補強材としての張力保持部材１４との磁性分離も確実に行われ、回収された導電部材中に張力保持部材中の異質な金属材料が混入することも回避される。
【００１７】
図２は、１２本構成の複合電線を示したもので、図２(ａ)の複合電線２０ａは、９本の電線導体１２と３本の張力保持部材１４とで構成され、また図２（ｂ）の複合電線２０ｂは、それを撚り電線とした後円形に圧縮されたものである。
【００１８】
また図３は、1９本構成の複合電線を示したもので、図３(a)の複合電線３０ａは、１８本の電線導体１２と１本の張力保持部材１４とで構成され、図３（ｂ）の複合電線３０ｂは、１５本の電線導体１２と４本の張力保持部材１４とで構成され、図３（ｃ）の複合電線３０ｃは、１２本の電線導体１２と７本の張力保持部材１４とで構成される。そして図３（ｄ）に示した複合電線３０ｄは、図３（ｃ）に示した複合電線が円形に圧縮されたものである。
【００１９】
図４は、さらに他の実施形態に係る複合電線を示している。図４（ａ）〜（ｃ）の複合電線４０ａ〜４０ｃは、電線導体１２の本数も違うが、張力保持部材１４の大きさ（径）を違えている。また図４（ｄ）〜（ｆ）の複合電線４０ｄ〜４０ｆも、それぞれ４本の張力保持部材１４の大きさ（径）を違えたものである。そして図４（ａ）〜（ｆ）の複合電線４０ａ〜４０ｆは、いずれも撚り線とした後に円形に圧縮されている。
【００２０】
次にこのような複合電線が用いられた自動車をリサイクルするに際しての流れを図５に示して説明する。廃材となる電線は初めにシュレッダーにより微細に裁断され、比重分離により電線被覆材や保護材（樹脂テープやプロテクタ等）などの非金属材料やアルミ、アルミ合金、マグネシウム合金などの軽金属が除去される。
【００２１】
次いで磁性分離により鉄や磁性ＳＵＳなどの磁性金属材料を除去し、残された銅や銅合金などの非磁性金属（軽金属は除く）が回収され、導電材料としてリサイクルされる。この場合、前述の比重分離により除去されたアルミなどの軽金属や磁性分離により除去された鉄鋼材料などもリサイクルにより回収される。
【００２２】
尚、この図５に示した分離リサイクル工程では、比重分離によりアルミ、マグネシウムなどの軽金属を予め分離し、次いで磁性分離により鉄、磁性ＳＵＳなどの磁性金属と銅などの非磁性金属との分離を行っているが、初めに磁性分離により鉄、磁性ＳＵＳなどの磁性金属を除去し、次いで比重分離によりアルミ、マグネシウムなどの軽金属と銅や銅合金などの導電材料との分離を行うものであっても良い。
【実施例】
【００２３】
次に各種の実施例について実験を行ったのでその結果を表１に示して説明する。
【００２４】
（実施例１〜１６）
実施例１〜１６は、電気導体の導電部材として軟銅、コルソン銅、錫入り銅、電気用純アルミ、５０５６アルミ合金、６１５１アルミ合金の各種材料を用い、補強部材の張力保持部材として磁性材料である銅被覆鋼線（硬質）、ＳＵＳ４３０（軟質）、ニッケル覆銅線（硬質）、ＳＵＳ３０４，３０２（９０％又は８０％加工材）などについて確認した。これらの磁性材料の比透磁率（μｒ）は１０ｋＨｚにおいて５〜１００の範囲にある。そしてこれらの導電部材と補強部材とを表１中に示したように所定本数ずつ束ね撚り線とし、さらに一部の実施例品については円形圧縮を行った。
【００２５】
（実施例１７〜２０）
実施例１７〜２０は、電気導体の導電部材が軟銅で、補強部材として磁性材料である亜鉛メッキ鉄線（軟質）、パーマロイ（軟質）、ケイ素鋼（軟質）、ＳＵＳ３０４（４０％加工材）について確認した。これらの磁性材料は一応磁性を有するが、１０ｋＨｚにおける比透磁率（μｒ）が５〜１００の範囲を外れている。
【００２６】
（従来例２１）
従来例２１は、導電部材が軟銅で、補強部材が非磁性のＳＵＳ３０４（軟質）である。１０ｋＨｚにおける比透磁率（μｒ）が１．０程度と著しく低い。
【００２７】
これらの供試サンプルについて磁性分離の可否と鉄損発熱の有無について測定を行ったのでその結果を表１に示してある。磁性分離のテストは、１〜３ｍｍに微小裁断した電線を、高性能永久磁石式非鉄金属分別装置（磁束密度３０００Ｇ）を用いて混入の有無を確認することで実施し、鉄損発熱のテストは、当該電線の許容電流を通電時に、数〜数ＧＨｚの範囲の電磁波を照射し、鉄損発熱により許容温度を超える発熱の有無を確認することで実施した。
【００２８】
その結果、従来品（従来例２１）については、補強部材が非磁性材料のＳＵＳ３０４（軟質）であるため導電部材である軟銅との磁性分離は不可であった。
【００２９】
これに対して本発明品の実施例１〜１６までは磁性分離が可能であったし、鉄損発熱がないことも確認された。これらの供試サンプルは補強部材の比透磁率（μｒ）が５〜１００（ａｔ１０ｋＨｚ）の範囲とされていたため、このような結果が得られたものと考察される。
【００３０】
また本発明品の実施例１７〜２０については、補強部材の比透磁率（μｒ）が５（ａｔ１０ｋＨｚ）以下の実施例２０については磁性分離が困難であるし、比透磁率（μｒ）が１００（ａｔ１０ｋＨｚ）を超える実施例１７〜１９については鉄損発熱があった。
【００３１】
以上の実施結果から、本発明では電線導体としての導電部材に磁性材料である補強部材を加え複合電線とすることはリサイクルにおいて磁性分離する上で有効であることがわかる。ただしこの場合に電線としての利用上鉄損発熱が生じることは品質上避けるべきであり、また磁性の弱い補強部材では磁性分離による分別再利用に難があるので補強部材の比透磁率（μｒ）を５〜１００（ａｔ１０ｋＨｚ）の範囲とすることが望ましいと言える。
【００３２】
【表１】
2006147507.tif 000003
【００３３】
以上、本発明の実施の形態について詳細に説明したが、本発明は上記実施の形態に何ら限定されるものではなく、本発明の要旨を逸脱しない範囲で種々の改変が可能である。例えば、上記実施例において、各種導電部材及び補強材の組合せについて実験したが、これらの材料及び組合せに限定されるものでないことは勿論である。
【図面の簡単な説明】
【００３４】
【図１】本発明の一実施形態に係る自動車用複合電線の断面形態を示した図である。
【図２】本発明の他の実施形態に係る自動車用複合電線の断面形態を示した図である。
【図３】本発明の更に他の実施形態に係る自動車用複合電線の断面形態を示した図である。
【図４】本発明の更に他の実施形態に係る自動車用複合電線の断面形態を示した図である。
【図５】自動車リサイクルに伴う本発明の複合電線の分離回収の流れを説明する図である。
【図６】従来一般に知られる複合電線の分離回収の流れを示した図である。
【符号の説明】
【００３５】
１０ａ〜１０ｅ自動車用複合電線
１２  電線導体
１４  張力保持部材（テンションメンバ）
２０ａ, ２０ｂ  複合電線
３０ａ〜３０ｄ  複合電線
４０ａ〜４０ｆ  複合電線
【図１】
2006147507.tif 000004
【図２】
2006147507.tif 000005
【図３】
2006147507.tif 000006
【図４】
2006147507.tif 000007
【図５】
2006147507.tif 000008
【図６】
2006147507.tif 000009